(57)【要約】      （修正有）【課題】良好な平面保持性を有し長期耐久性に優れたカバー部材及びカバー部材を備える信頼性に優れた電子機器を提供する。【解決手段】カバー部材１０は、非晶性の芳香族ポリアミドを含有するフィルム状をなす基材を備える。また、芳香族ポリアミドは、カルボキシル基を含むことが好ましい。さらに、芳香族ポリアミドは、８５ｍｏｌ％以上の量で剛直構造を含むことが好ましい。また、基材は、その引張弾性率が４ＧＰａ以上であることが好ましい。【選択図】図３
2016074894.tif 000002
【特許請求の範囲】
【請求項１】
非晶性の芳香族ポリアミドを含有するフィルム状をなす基材を備えることを特徴とするカバー部材。
【請求項２】
前記芳香族ポリアミドは、カルボキシル基を含む請求項１に記載のカバー部材。
【請求項３】
前記芳香族ポリアミドは、８５ｍｏｌ％以上の量で剛直構造を含む請求項１に記載のカバー部材。
【請求項４】
前記剛直構造は、下記一般式（１）で表わされる繰り返し単位および下記一般式（２）で表わされる繰り返し単位のうちの少なくとも一方である請求項３に記載のカバー部材。
【化１】
2016074894.tif 000045
（ただし、ｎは、１〜４の整数であり、Ａｒ１は、下記一般式（Ａ）および（Ｂ）からなる群から選択され、
【化２】
2016074894.tif 000046
［ｐ＝４、Ｒ１、Ｒ４、Ｒ５は、それぞれ独立して、水素原子、ハロゲン原子（フッ素原子、塩素原子、臭素原子、およびヨウ素原子）、アルキル基、ハロゲン化アルキル基等の置換アルキル基、ニトロ基、シアノ基、チオアルキル基、アルコキシ基、ハロゲン化アルコキシ基等の置換アルコキシ基、アリール基、ハロゲン化アリール基等の置換アリール基、アルキルエステル基、置換アルキルエステル基、およびこれらの組み合せからなる群から選択され、Ｇ１は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、フェニル基、ビフェニル基、パーフルオロビフェニル基、９，９−ビスフェニルフルオレン基、および置換９，９−ビスフェニルフルオレン基等のアリール基又は置換アリール基である。）からなる群から選択される。］、
Ａｒ２は、下記一般式（Ｃ）および（Ｄ）からなる群から選択され、
【化３】
2016074894.tif 000047
［ｐ＝４、Ｒ６、Ｒ７、Ｒ８は、それぞれ独立して、水素原子、ハロゲン原子（フッ素原子、塩素原子、臭素原子、およびヨウ素原子）、アルキル基、ハロゲン化アルキル基等の置換アルキル基、ニトロ基、シアノ基、チオアルキル基、アルコキシ基、ハロゲン化アルコキシ基等の置換アルコキシ基、アリール基、ハロゲン化アリール基等の置換アリール基、アルキルエステル基、置換アルキルエステル基、およびこれらの組み合せからなる群から選択され、Ｇ２は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、フェニル基、ビフェニル基、パーフルオロビフェニル基、９，９−ビスフェニルフルオレン基、および置換９，９−ビスフェニルフルオレン基等のアリール基又は置換アリール基である。）からなる群から選択される。］、
Ａｒ３は、下記一般式（Ｅ）および（Ｆ）からなる群から選択される。
【化４】
2016074894.tif 000048
［ｔ＝１〜３、Ｒ９、Ｒ１０、Ｒ１１は、それぞれ独立して、水素原子、ハロゲン原子（フッ素原子、塩素原子、臭素原子、およびヨウ素原子）、アルキル基、ハロゲン化アルキル基等の置換アルキル基、ニトロ基、シアノ基、チオアルキル基、アルコキシ基、ハロゲン化アルコキシ基等の置換アルコキシ基、アリール基、ハロゲン化アリール基等の置換アリール基、アルキルエステル基、置換アルキルエステル基、およびこれらの組み合せからなる群から選択され、Ｇ３は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、フェニル基、ビフェニル基、パーフルオロビフェニル基、９，９−ビスフェニルフルオレン基、および置換９，９−ビスフェニルフルオレン基等のアリール基又は置換アリール基である。）からなる群から選択される。］
【請求項５】
前記剛直構造は、４,４’−ジアミノ−２,２’−ビストリフルオロメチルビフェニル（ＰＦＭＢ）由来の構造、テレフタロイルジクロライド（ＴＰＣ）由来の構造、４，４’−ジアミノジフェン酸（ＤＡＰＤ）由来の構造、および３，５−ジアミノベンゾイン酸（ＤＡＢ）由来の構造のうちの少なくとも１種を含む請求項４に記載のカバー部材。
【請求項６】
前記芳香族ポリアミドは、エポキシ基と反応可能な１つ以上の官能基を含み、
前記基材は、さらに、多官能エポキシドを含む請求項１に記載のカバー部材。
【請求項７】
前記芳香族ポリアミドの少なくとも一方の末端は、前記エポキシ基と反応可能な前記官能基である請求項６に記載のカバー部材。
【請求項８】
前記多官能エポキシドは、２つ以上のグリシジルエポキシ基を含むエポキシドまたは２つ以上の脂環式基を含むエポキシドである請求項６に記載のカバー部材。
【請求項９】
前記多官能エポキシドは、下記一般構造（α）および（β）からなる群から選択される請求項６に記載のカバー部材。
【化５】
2016074894.tif 000049
（ただし、ｌは、グリシジル基の数であり、Ｒは、下記一般式からなる群から選択される。
【化６】
2016074894.tif 000050
［ｍ＝１〜４、ｎおよびｓは、それぞれ独立した単位の平均数であって、０〜３０であり、Ｒ１２は、それぞれ独立して、水素原子、ハロゲン原子（フッ素原子、塩素原子、臭素原子、およびヨウ素原子）、アルキル基、ハロゲン化アルキル基等の置換アルキル基、ニトロ基、シアノ基、チオアルキル基、アルコキシ基、ハロゲン化アルコキシ基等の置換アルコキシ基、アリール基、ハロゲン化アリール基等の置換アリール基、アルキルエステル基、置換アルキルエステル基、およびこれらの組み合せからなる群から選択され、Ｇ４は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、フェニル基、ビフェニル基、パーフルオロビフェニル基、９，９−ビスフェニルフルオレン基、および置換９，９−ビスフェニルフルオレン基等のアリール基又は置換アリール基である。）からなる群から選択され、Ｒ１３は、水素原子またはメチル基であり、Ｒ１４は、二価有機基である。］。）
【化７】
2016074894.tif 000051
（ただし、環状構造（cyclic structure）は、下記一般式からなる群から選択される。
【化８】
2016074894.tif 000052
［Ｒ１５は、炭素数２〜１８を有する二価の炭化水素基であり、該二価の炭化水素基は、直鎖状の基、分枝状の基または環状骨格を有する基であり、ｍおよびｎは、それぞれ独立して、１〜３０の整数であり、ａ、ｂ、ｃ、ｄ、ｅおよびｆは、それぞれ独立して０〜３０の整数である。］。）
【請求項１０】
前記多官能エポキシドは、下記一般構造からなる群から選択される請求項６に記載のカバー部材。
【化９】
2016074894.tif 000053
（ただし、Ｒ１６は、炭素数２〜１８を有する一価の炭化水素基であり、該一価の炭化水素基は、直鎖状の基、分枝状の基または環状骨格を有する基であり、ｔおよびｕは、それぞれ独立して１〜３０の整数である。）
【請求項１１】
前記基材は、その引張弾性率が４ＧＰａ以上である請求項１に記載のカバー部材。
【請求項１２】
前記基材は、ループスティフネステスタ法にて得られる、ループスティフネス値が５ｇ／２５ｍｍ以上である請求項１に記載のカバー部材。
【請求項１３】
前記基材は、そのヘイズ値が５％以下である請求項１に記載のカバー部材。
【請求項１４】
前記基材は、その波長４００ｎｍの全光線透過率が６５％以上である請求項１に記載のカバー部材。
【請求項１５】
前記基材は、耐薬品性を備える請求項１に記載のカバー部材。
【請求項１６】
前記基材は、その平均厚さが０．１μｍ以上１０００μｍ以下である請求項１に記載のカバー部材。
【請求項１７】
所定の操作に起因する静電容量の変化を検出するタッチパネルと、
該タッチパネルの一方の面側に配置された、請求項１に記載のカバー部材とを備えることを特徴する電子機器。
【発明の詳細な説明】
【技術分野】
【０００１】
本発明は、カバー部材および電子機器に関する。
【背景技術】
【０００２】
近年、携帯電話、音楽プレーヤ、スマートフォン、タブレットおよび電子ペーパー等の各種電子機器では、その高機能化に伴い、画面上に対する指等のタッチ操作により入力操作を行い得るタッチパネルを備えるものが知られている。
【０００３】
このような電子機器は、具体的には、液晶ディスプレイや有機ＥＬディスプレイのような表示素子と、表示素子上に配置されたタッチパネルと、タッチパネル上に配置されたカバー部材とを有しており、表示素子により表示された画像がタッチパネルおよびカバー部材を透過することにより、操作者により前記画像が視認される。そして、前記画像により得られた情報に基づいて、操作者が指等によりカバー部材上にタッチ操作を行うことにより、タッチパネルが前記タッチ操作を例えば静電容量の変化として認識することで、電子機器の各種機能の切り換えが行われる（例えば、特許文献１参照。）。
【０００４】
かかる構成の電子機器では、通常、長期耐久性に優れるという観点から、ガラス材料で構成されるカバー部材が用いられるが、近年、電子機器の軽量化やフレキシブル性を図ることを目的に、ポリカーボネート（ＰＣ）やポリエーテルスルホン（ＰＥＳ）のような樹脂材料で構成されたカバー部材を備えるものが提案されている。
【０００５】
ここで、このように樹脂材料で構成されたカバー部材を備える電子機器を、長期耐久性に優れたものとするには、カバー部材上へのタッチ操作に長期に亘って耐え得るように、カバー部材が平面保持性に優れることが求められるが、前記樹脂材料で構成されたカバー部材では、この平面保持性が十分なものとは言えなかった。
【先行技術文献】
【特許文献】
【０００６】
【特許文献１】特開２０１４−１４６１３８号公報
【発明の概要】
【発明が解決しようとする課題】
【０００７】
本発明の目的は、良好な平面保持性を有し長期耐久性に優れたカバー部材、および、かかるカバー部材を備える信頼性に優れた電子機器を提供することにある。
【課題を解決するための手段】
【０００８】
このような目的は、下記（１）〜（１７）に記載の本発明により達成される。
（１）  非晶性の芳香族ポリアミドを含有するフィルム状をなす基材を備えることを特徴とするカバー部材。
（２）  前記芳香族ポリアミドは、カルボキシル基を含む上記（１）に記載のカバー部材。
（３）  前記芳香族ポリアミドは、８５ｍｏｌ％以上の量で剛直構造を含む上記（１）に記載のカバー部材。
【０００９】
（４）  前記剛直構造は、下記一般式（１）で表わされる繰り返し単位および下記一般式（２）で表わされる繰り返し単位のうちの少なくとも一方である上記（３）に記載のカバー部材。
【化１】
2016074894.tif 000003
（ただし、ｎは、１〜４の整数であり、Ａｒ１は、下記一般式（Ａ）および（Ｂ）からなる群から選択され、
【化２】
2016074894.tif 000004
［ｐ＝４、Ｒ１、Ｒ４、Ｒ５は、それぞれ独立して、水素原子、ハロゲン原子（フッ素原子、塩素原子、臭素原子、およびヨウ素原子）、アルキル基、ハロゲン化アルキル基等の置換アルキル基、ニトロ基、シアノ基、チオアルキル基、アルコキシ基、ハロゲン化アルコキシ基等の置換アルコキシ基、アリール基、ハロゲン化アリール基等の置換アリール基、アルキルエステル基、置換アルキルエステル基、およびこれらの組み合せからなる群から選択され、Ｇ１は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、フェニル基、ビフェニル基、パーフルオロビフェニル基、９，９−ビスフェニルフルオレン基、および置換９，９−ビスフェニルフルオレン基等のアリール基又は置換アリール基である。）からなる群から選択される。］、
Ａｒ２は、下記一般式（Ｃ）および（Ｄ）からなる群から選択され、
【化３】
2016074894.tif 000005
［ｐ＝４、Ｒ６、Ｒ７、Ｒ８は、それぞれ独立して、水素原子、ハロゲン原子（フッ素原子、塩素原子、臭素原子、およびヨウ素原子）、アルキル基、ハロゲン化アルキル基等の置換アルキル基、ニトロ基、シアノ基、チオアルキル基、アルコキシ基、ハロゲン化アルコキシ基等の置換アルコキシ基、アリール基、ハロゲン化アリール基等の置換アリール基、アルキルエステル基、置換アルキルエステル基、およびこれらの組み合せからなる群から選択され、Ｇ２は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、フェニル基、ビフェニル基、パーフルオロビフェニル基、９，９−ビスフェニルフルオレン基、および置換９，９−ビスフェニルフルオレン基等のアリール基又は置換アリール基である。）からなる群から選択される。］、
Ａｒ３は、下記一般式（Ｅ）および（Ｆ）からなる群から選択される。
【化４】
2016074894.tif 000006
［ｔ＝１〜３、Ｒ９、Ｒ１０、Ｒ１１は、それぞれ独立して、水素原子、ハロゲン原子（フッ素原子、塩素原子、臭素原子、およびヨウ素原子）、アルキル基、ハロゲン化アルキル基等の置換アルキル基、ニトロ基、シアノ基、チオアルキル基、アルコキシ基、ハロゲン化アルコキシ基等の置換アルコキシ基、アリール基、ハロゲン化アリール基等の置換アリール基、アルキルエステル基、置換アルキルエステル基、およびこれらの組み合せからなる群から選択され、Ｇ３は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、フェニル基、ビフェニル基、パーフルオロビフェニル基、９，９−ビスフェニルフルオレン基、および置換９，９−ビスフェニルフルオレン基等のアリール基又は置換アリール基である。）からなる群から選択される。］。
【００１０】
（５）  前記剛直構造は、４,４’−ジアミノ−２,２’−ビストリフルオロメチルビフェニル（ＰＦＭＢ）由来の構造、テレフタロイルジクロライド（ＴＰＣ）由来の構造、４，４’−ジアミノジフェン酸（ＤＡＰＤ）由来の構造、および３，５−ジアミノベンゾイン酸（ＤＡＢ）由来の構造のうちの少なくとも１種を含む上記（４）に記載のカバー部材。
【００１１】
（６）  前記芳香族ポリアミドは、エポキシ基と反応可能な１つ以上の官能基を含み、
前記基材は、さらに、多官能エポキシドを含む上記（１）に記載のカバー部材。
（７）  前記芳香族ポリアミドの少なくとも一方の末端は、前記エポキシ基と反応可能な前記官能基である上記（６）に記載のカバー部材。
（８）  前記多官能エポキシドは、２つ以上のグリシジルエポキシ基を含むエポキシドまたは２つ以上の脂環式基を含むエポキシドである上記（６）に記載のカバー部材。
【００１２】
（９）  前記多官能エポキシドは、下記一般構造（α）および（β）からなる群から選択される上記（６）に記載のカバー部材。
【化５】
2016074894.tif 000007
（ただし、ｌは、グリシジル基の数であり、Ｒは、下記一般式からなる群から選択される。
【化６】
2016074894.tif 000008
［ｍ＝１〜４、ｎおよびｓは、それぞれ独立した単位の平均数であって、０〜３０であり、Ｒ１２は、それぞれ独立して、水素原子、ハロゲン原子（フッ素原子、塩素原子、臭素原子、およびヨウ素原子）、アルキル基、ハロゲン化アルキル基等の置換アルキル基、ニトロ基、シアノ基、チオアルキル基、アルコキシ基、ハロゲン化アルコキシ基等の置換アルコキシ基、アリール基、ハロゲン化アリール基等の置換アリール基、アルキルエステル基、置換アルキルエステル基、およびこれらの組み合せからなる群から選択され、Ｇ４は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、フェニル基、ビフェニル基、パーフルオロビフェニル基、９，９−ビスフェニルフルオレン基、および置換９，９−ビスフェニルフルオレン基等のアリール基又は置換アリール基である。）からなる群から選択され、Ｒ１３は、水素原子またはメチル基であり、Ｒ１４は、二価有機基である。］。）
【化７】
2016074894.tif 000009
（ただし、環状構造（cyclic structure）は、下記一般式からなる群から選択される。
【化８】
2016074894.tif 000010
［Ｒ１５は、炭素数２〜１８を有する二価の炭化水素基であり、該二価の炭化水素基は、直鎖状の基、分枝状の基または環状骨格を有する基であり、ｍおよびｎは、それぞれ独立して、１〜３０の整数であり、ａ、ｂ、ｃ、ｄ、ｅおよびｆは、それぞれ独立して０〜３０の整数である。］。）
【００１３】
（１０）  前記多官能エポキシドは、下記一般構造からなる群から選択される上記（６）に記載のカバー部材。
【化９】
2016074894.tif 000011
（ただし、Ｒ１６は、炭素数２〜１８を有する一価の炭化水素基であり、該一価の炭化水素基は、直鎖状の基、分枝状の基または環状骨格を有する基であり、ｔおよびｕは、それぞれ独立して１〜３０の整数である。）
【００１４】
（１１）  前記基材は、その引張弾性率が４ＧＰａ以上である上記（１）に記載のカバー部材。
（１２）  前記基材は、ループスティフネステスタ法にて得られる、ループスティフネス値が５ｇ／２５ｍｍ以上である上記（１）に記載のカバー部材。
【００１５】
（１３）  前記基材は、そのヘイズ値が５％以下である上記（１）に記載のカバー部材。
（１４）  前記基材は、その波長４００ｎｍの全光線透過率が６５％以上である上記（１）に記載のカバー部材。
（１５）  前記基材は、耐薬品性を備える上記（１）に記載のカバー部材。
【００１６】
（１６）  前記基材は、その平均厚さが０．１μｍ以上１０００μｍ以下である上記（１）に記載のカバー部材。
（１７）  所定の操作に起因する静電容量の変化を検出するタッチパネルと、
該タッチパネルの一方の面側に配置された、上記（１）に記載のカバー部材とを備えることを特徴する電子機器。
【発明の効果】
【００１７】
本発明によれば、カバー部材が非晶性の芳香族ポリアミドを含有するフィルム状をなす基材を備えることで、カバー部材の平面保持性を優れたものとすることができる。したがって、かかるカバー部材を、タッチパネルの一方の面側に配置することで、カバー部材上に操作者の指等によるタッチ操作が複数回なされたとしても、カバー部材の表面の平面性を長期に亘って維持することができる。すなわち、カバー部材を長期耐久性に優れたものとすることができる。
【図面の簡単な説明】
【００１８】
【図１】本発明のカバー部材を備えるスマートフォンの実施形態を示す斜視図である。
【図２】図１に示すスマートフォンの分解斜視図である。
【図３】図１に示すスマートフォンのＡ−Ａ線断面図である。
【図４】図１〜３に示すスマートフォンを製造する方法を説明するための縦断面図である。
【発明を実施するための形態】
【００１９】
以下、本発明のカバー部材および電子機器について、添付図面に示す好適な実施形態に基づいて詳細に説明する。
まず、本発明のカバー部材を説明するのに先立って、本発明の電子機器が適用されたスマートフォンすなわち、本発明の電子機器の一例として、本発明のカバー部材を備えるスマートフォンについて説明する。
【００２０】
図１は、本発明のカバー部材を備えるスマートフォンの実施形態を示す斜視図、図２は、図１に示すスマートフォンの分解斜視図、図３は、図１に示すスマートフォンのＡ−Ａ線断面図である。なお、以下の説明では、図１中の紙面手前側を「上」、紙面奥側を「下」と言い、図２中の上側を「上」、下側を「下」と言う。
【００２１】
スマートフォン１００は、カバー部材１０と、タッチパネル２と、表示素子３と、緩衝材４と、回路基板５と、筐体２０とを有している。
【００２２】
カバー部材１０は、平板状（フィルム状）をなし、タッチパネル２の上面（一方の面）側に配置され、このカバー部材１０が本発明のカバー部材で構成されるが、その説明については後に詳述する。
【００２３】
タッチパネル２は、電極群２１と基板２２と電極群２３と基板２４とを備えており、この順で、上面側から下面側に向かって、すなわち−ｚ軸方向に積層されている。
【００２４】
電極群２１は、例えば、酸化インジウムスズ（ＩＴＯ）のような導電性および光透過性を有する金属酸化物で構成され、その全体形状が帯状をなしている。そして、基板２２の上面に、ｘ軸方向に沿って複数個並んで配置されている。また、電極群２３は、例えば、酸化インジウムスズ（ＩＴＯ）のような導電性および光透過性を有する金属酸化物で構成され、その全体形状が帯状をなしている。そして、基板２４の上面に、ｙ軸方向に沿って複数個並んで配置されている。これにより、電極群２１と電極群２３とは、互いに直交して配置される。
【００２５】
また、タッチパネル２は、図示しない、フレキシブル性を備える接続基板を有しており、この接続基板は、その一端が電極群２１および電極群２３のそれぞれに電気的に接続される。
【００２６】
なお、このタッチパネル２において、電極群２１が設けられた基板２２と、電極群２３が設けられた基板２４との接合は、例えば、これら同士の間にＯＣＡ（光学透明両面テープ）等を介在させることにより行われている。また、タッチパネル２と、カバー部材１０との接合も、同様に、これら同士の間にＯＣＡ（光学透明両面テープ）等を介在させることにより行われている。
【００２７】
表示素子３は上面を表示面とする液晶ディスプレイや有機ＥＬディスプレイ等であり、この表示素子３で表示された画像がタッチパネル２およびカバー部材１０を介して操作者に視認される。
【００２８】
緩衝材４は、その全体形状が、四角形の枠体をなし、また、回路基板５は、基板５１と、図示しない制御回路、検出回路および駆動回路等を備え、表示素子３と回路基板５との間に緩衝材４が配置されることで、空間４１が画成され、この空間４１内に、制御回路、検出回路および駆動回路等が収納されている。
【００２９】
また、回路基板５は、タッチパネル２が備える接続基板の他端と電気的に接続されており、これにより、検出回路および駆動回路と、電極群２１および電極群２３とが電気的に接続されている。
【００３０】
以上のようなカバー部材１０、タッチパネル２、表示素子３、緩衝材４および回路基板５を積層することで得られる積層体により、入力装置５０が構成される。また、筐体２０は、凹部２１を備えており、この凹部２１に入力装置５０が収納されることで、スマートフォン１００が形成される。
【００３１】
かかる構成のスマートフォン１００において、表示素子３に、例えば、複数のアイコン（図示せず）を画像として表示させ、この状態で、操作者が指等により所望のアイコンを選択するタッチ操作行うと、すなわち、操作者が所望のアイコンに対応するカバー部材１０の上面の位置に指等を接触させると、駆動回路に電気的に接続された電極群２１および電極群２３から放出された電界の一部が指により吸収される。
【００３２】
この指による電界の吸収により、電界強度が変化する。そして、この変化を、電極群２１および電極群２３に電気的に接続された検出回路により検出し、この検出結果に基づいて、指等の接触位置を制御回路が特定することで、指等が接触したアイコンが選択される。その結果、表示素子３には、かかるアイコンに対応したアプリケーション等の画像が表示される。
【００３３】
（スマートフォン１００の製造方法）
以上のような構成のスマートフォン１００は、例えば、次のようにして製造される。
図４は、図１〜３に示すスマートフォンを製造する方法を説明するための縦断面図である。なお、以下の説明では、図４中の上側を「上」、下側を「下」と言う。
【００３４】
［１］まず、第１の面と、この第１の面に対向する第２の面とを備えるガラス基板のような平板状の基材５００と；この基材５００の第１の面側に設けられるカバー部材（樹脂フィルム）１０とを備える基板を用意する。
【００３５】
［１−Ａ］  まず、前記第１の面および第２面を備え、光透過性を有する基材５００を用意する。
基材５００の構成材料としては、例えば、ガラス、金属、シリコーン等が挙げられる。これら材料は、単独で用いられてもよいし、適宜組み合わせて用いられてもよい。
【００３６】
［１−Ｂ］次いで、カバー部材１０を、この基材５００の第１の面（一方の面）上に形成する。これにより、基材５００と、カバー部材１０とを備える基板（図４中に示す積層複合材料）が得られる。
【００３７】
このカバー部材１０の形成に、後述する樹脂組成物、すなわち、非晶性の芳香族ポリアミド（以下、「非晶性の芳香族ポリアミド」を、単に「芳香族ポリアミド」と言うこともある。）と、この芳香族ポリアミドを溶解する溶剤とを含有する樹脂組成物が用いられ、かかる樹脂組成物を用いることで、非晶性の芳香族ポリアミドを含有するカバー部材（樹脂フィルム）１０が形成される。
【００３８】
また、カバー部材１０を形成する方法としては、例えば、図４（Ａ）に示すように、ダイコート法を用いて基材５００の第１の面上に、前記樹脂組成物（ワニス）を供給した後、この樹脂組成物を例えば熱処理により乾燥させる方法が挙げられる（図４（Ｂ）参照。）。
【００３９】
なお、樹脂組成物を基材５００に供給する方法としては、ダイコート法に限定されず、インクジェット法、スピンコート法、バーコート法、ロールコート法、ワイヤーバーコート法、ディップコート法のような各種液相成膜法を用いることができる。
【００４０】
また、カバー部材１０の形成に用いる樹脂組成物は、上述の通り、非晶性の芳香族ポリアミドと、この芳香族ポリアミドを溶解する溶剤とを含有するものであり、かかる樹脂組成物を用いることで、非晶性の芳香族ポリアミドを含有するカバー部材１０を形成することができるが、この樹脂組成物については、後に詳述する。
【００４１】
なお、カバー部材１０の反り変形の抑制および／または寸法安定性向上の観点から、溶剤の沸点の約＋４０℃〜約＋１００℃の温度、より好ましくは、溶剤の沸点の約＋６０℃〜約＋８０℃の温度、さらに好ましくは、溶剤の沸点の約＋７０℃の温度下で、樹脂組成物に対して熱処理が施される。また、本発明の１つまたは複数の実施形態において、カバー部材１０の反り変形の抑制および／または寸法安定性向上の観点から、本工程［１−Ｂ］における熱処理の温度は、２００〜２５０℃である。また、カバー部材１０の反り変形の抑制および／または寸法安定性向上の観点から、本工程［１−Ｂ］における加熱時間（期間）は、約１分より長く、約３０分より短い。
【００４２】
また、カバー部材１０が基材５００上に形成される本工程［１−Ｂ］は、樹脂組成物を乾燥した後に、樹脂組成物を硬化させる硬化処理工程を含んでもよい。樹脂組成物の硬化処理の温度は、加熱装置の能力に依存するが、２００〜４２０℃であることが好ましく、２１０〜３８０℃であることがより好ましく、２２０〜３００℃であることがさらに好ましい。また、樹脂組成物の硬化処理の時間は、５〜３００分、または、３０〜２４０分であることが好ましい。
【００４３】
［２］次に、カバー部材１０の上面に、予め用意したタッチパネル２を接合する。
このカバー部材１０とタッチパネル２の接合は、例えば、カバー部材１０とタッチパネル２との間に、ＯＣＡを介在させた状態で、これら同士を加圧することにより行うことができる。
【００４４】
タッチパネル２は、例えば、以下のようにして製造することができる。
［２−Ａ］まず、基板２２、２４上に、それぞれ、金属酸化物層を形成し、その後、各金属酸化物層を、フォトリソグラフィ法等により形成されたレジスト層をマスクとして用いた、ウェットエッチングまたはドライエッチングのようなエッチング法により、パターニングすることで、それぞれ、電極群２１、２３を形成する。
【００４５】
［２−Ｂ］次に、電極群２１が形成された基板２２と、電極群２３が形成された基板２４との間に、ＯＣＡを介在させた状態で、これら同士を加圧することにより接合することにより、タッチパネル２が得られる。
なお、このタッチパネル２は、予め用意することなく、カバー部材１０上に、直接、各部材２１〜２４を順次積層して形成することもできる。
【００４６】
［３］次に、タッチパネル２の上面に、表示素子３を接合する。
このタッチパネル２と表示素子３との接合は、例えば、前記工程［２］で説明したのと同様に、例えば、ＯＣＡを用いて行うことができる。
【００４７】
［４］次に、表示素子３の上面に、緩衝材４を接合する。
この表示素子３と緩衝材４との接合は、例えば、エポキシ系接着剤、アクリル系接着剤のような各種接着剤を用いて行うことができる。
【００４８】
［５］次に、緩衝材４の上面に、回路基板５を接合する。
この緩衝材４と回路基板５との接合は、前記工程［４］と同様に、各種接着剤を用いて行うことができる。
【００４９】
［６］次に、入力装置５０のカバー部材１０を除く各部２〜５を筐体２０の凹部２１内に収納した状態でカバー部材１０の縁部と、筐体２０の縁部とを接合する。
このカバー部材１０の縁部と、筐体２０の縁部との接合は、前記工程［４］と同様に、各種接着剤を用いて行うことができる。
【００５０】
以上のような工程［１］〜［６］を経ることで、入力装置５０の一部が筐体２０の凹部２１内に収納されたスマートフォン１００が基材５００上に形成される（図４（Ｃ）参照。）。
【００５１】
［７］  次に、基材５００側から、カバー部材（樹脂フィルム）１０に、光を照射する。
これにより、基材５００とカバー部材１０との界面において、基材５００からカバー部材１０を剥離する。
その結果、スマートフォン（電子機器）１００が基材５００から分離される（図４（Ｄ）参照。）。
【００５２】
カバー部材１０に照射する光としては、このカバー部材１０への光の照射により、基材５００とカバー部材１０との界面で、基材５００からカバー部材１０を剥離させ得るものであれば特に限定されないが、レーザー光であるのが好ましい。レーザー光を用いることにより、基材５００とカバー部材１０との界面において、基材５００からカバー部材１０をより確実に剥離させることができる。
【００５３】
また、レーザー光としては、パルス発振型または連続発光型のエキシマレーザー、炭酸ガスレーザー、ＹＡＧレーザーおよびＹＶＯ４レーザー等が挙げられる。
【００５４】
以上のような工程［１］〜［７］を経ることで、基材５００から剥離されたスマートフォン１００を得ることができる。
【００５５】
ここで、以上のような構成のスマートフォン１００において、カバー部材１０が平面保持性に劣るものであると、これに起因して、カバー部材１０上へのタッチ操作に対する、カバー部材１０の長期耐久性が十分に得られないという問題が生じる。
【００５６】
かかる問題点を解消することを目的に、本発明では、カバー部材１０を、非晶性の芳香族ポリアミドを含有するものとしている。このように、非晶性の芳香族ポリアミドをカバー部材１０が含有していることで、カバー部材１０が平面保持性に優れたものとなり、これに起因して、カバー部材１０上へのタッチ操作に対する、カバー部材１０の長期耐久性が優れたものとなる。
【００５７】
以上のような構成のカバー部材１０は、前述の通り、非晶性の芳香族ポリアミドと、この芳香族ポリアミドを溶解する溶剤とを含有する樹脂組成物を用いて形成することができるが、以下、この樹脂組成物について詳述する。
【００５８】
［芳香族ポリアミド］
芳香族ポリアミドは、樹脂組成物を用いて形成されるカバー部材（樹脂フィルム）１０に、非晶性の状態で含まれる。このように、樹脂組成物から得られるカバー部材１０中において、芳香族ポリアミドが非晶性の状態で含まれることにより、カバー部材１０を平面保持性に優れたものとすることができる。また、芳香族ポリアミドは、カバー部材１０への光の照射による、基材５００とカバー部材１０との界面におけるカバー部材１０の剥離を効率よく実施するために含まれる。
【００５９】
この芳香族ポリアミドは、その主骨格に連結する、カルボキシル基を有していることが好ましい。これにより、芳香族ポリアミド、さらには形成されるカバー部材１０の耐薬品性（耐溶剤性）を向上させることができる。そのため、樹脂組成物に用いる溶剤、さらにはカバー部材１０上への入力装置５０（スマートフォン１００）の各部２〜５の形成に、液状材料を用いる際には、この液状材料の選択の幅を広げることができる。
【００６０】
なお、本明細書中において、「耐薬品性を有している」とは、SEMI D19-0305に準拠して、薬品中にカバー部材１０を室温で３０分間浸漬した後において、カバー部材１０の溶解および膨潤が認められないときのことを言うこととする。なお、薬品としては、ｎ−メチル−２−ピロリドン、γ−ブチロラクトン、２−プロパノール、プロピレングリコールモノメチルエーテルアセテート、エチレングリコールモノエチルエーテル、2.38％トリス（ヒドロキシメチル）アミンメタン、18％塩化水素、５％水酸化ナトリウム、５％水酸化カリウムが挙げられ、これらのうちの１種または２種以上を組み合わせて用いることができる。
【００６１】
また、芳香族ポリアミドは、全芳香族ポリアミドであることが好ましい。これにより、形成されるカバー部材１０において、芳香族ポリアミドを、非晶性の状態でより確実に含有させることができる。なお、全芳香族ポリアミドとは、その主骨格に含まれるアミド結合同士が直鎖状または環状をなす脂肪族基で連結されることなく、全て芳香族基（芳香族環）で連結されている芳香族ポリアミドのことを言う。
【００６２】
このような芳香族ポリアミドは、下記一般式（Ｉ）および（II）で表される繰り返し単位のうち少なくとも一方を有することが好ましいが、双方を有することがより好ましい。
【００６３】
【化１０】
2016074894.tif 000012
（ただし、ｘは、前記一般式（Ｉ）で表される繰り返し単位のモル％であり、ｎは、１〜４の整数であり、ｙは、前記一般式（II）で表される繰り返し単位のモル％であり、Ａｒ１は、下記一般式（III）および（III’） からなる群から選択され、
【００６４】
【化１１】
2016074894.tif 000013
［ｐ＝４、Ｒ１、Ｒ４、Ｒ５は、それぞれ独立して、水素原子、ハロゲン原子（フッ素原子、塩素原子、臭素原子、およびヨウ素原子）、アルキル基、ハロゲン化アルキル基等の置換アルキル基、ニトロ基、シアノ基、チオアルキル基、アルコキシ基、ハロゲン化アルコキシ基等の置換アルコキシ基、アリール基、ハロゲン化アリール基等の置換アリール基、アルキルエステル基、置換アルキルエステル基、およびこれらの組み合せからなる群から選択され、Ｇ１は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、フェニル基、ビフェニル基、パーフルオロビフェニル基、９，９−ビスフェニルフルオレン基、および置換９，９−ビスフェニルフルオレン基等のアリール基又は置換アリール基である。）からなる群から選択される。］、
Ａｒ２は、下記一般式（IV）および（Ｖ）からなる群から選択され、
【００６５】
【化１２】
2016074894.tif 000014
［ｐ＝４、Ｒ６、Ｒ７、Ｒ８は、それぞれ独立して、水素原子、ハロゲン原子（フッ素原子、塩素原子、臭素原子、およびヨウ素原子）、アルキル基、ハロゲン化アルキル基等の置換アルキル基、ニトロ基、シアノ基、チオアルキル基、アルコキシ基、ハロゲン化アルコキシ基等の置換アルコキシ基、アリール基、ハロゲン化アリール基等の置換アリール基、アルキルエステル基、置換アルキルエステル基、およびこれらの組み合せからなる群から選択され、Ｇ２は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、フェニル基、ビフェニル基、パーフルオロビフェニル基、９，９−ビスフェニルフルオレン基、および置換９，９−ビスフェニルフルオレン基等のアリール基又は置換アリール基である。）からなる群から選択される。］、
Ａｒ３は、下記一般式（VI）および（VII）からなる群から選択される。
【００６６】
【化１３】
2016074894.tif 000015
［ｔ＝１〜３、Ｒ９、Ｒ１０、Ｒ１１は、それぞれ独立して、水素原子、ハロゲン原子（フッ素原子、塩素原子、臭素原子、およびヨウ素原子）、アルキル基、ハロゲン化アルキル基等の置換アルキル基、ニトロ基、シアノ基、チオアルキル基、アルコキシ基、ハロゲン化アルコキシ基等の置換アルコキシ基、アリール基、ハロゲン化アリール基等の置換アリール基、アルキルエステル基、置換アルキルエステル基、およびこれらの組み合せからなる群から選択され、Ｇ３は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、フェニル基、ビフェニル基、パーフルオロビフェニル基、９，９−ビスフェニルフルオレン基、および置換９，９−ビスフェニルフルオレン基等のアリール基又は置換アリール基である。）］からなる群から選択される。）。
【００６７】
また、上述の芳香族ポリアミドに関し、本発明の１つまたは複数の実施形態において、上記一般式（Ｉ）および（II）で表される繰り返し単位は、芳香族ポリアミドが極性溶剤または１つ以上の極性溶剤を含む混合溶剤に対して可溶性を有するよう選択される。本発明の１つまたは複数の実施形態において、一般式（Ｉ）のｘは９０．０〜９９．９９ｍｏｌ％の範囲で変化し、一般式（II）のｙは１０．０〜０．０１ｍｏｌ％の範囲で変化する。本発明の１つまたは複数の実施形態において、一般式（Ｉ）のｘは９０．１〜９９．９ｍｏｌ％の範囲で変化し、一般式（II）のｙは９．９〜０．１ｍｏｌ％の範囲で変化する。本発明の１つまたは複数の実施形態において、一般式（Ｉ）のｘは９０．０〜９９．０ｍｏｌ％の範囲で変化し、一般式（II）のｙは１０．０〜１．０モル％の範囲で変化する。本発明の１つまたは複数の実施形態において、一般式（Ｉ）のｘは９２．０〜９８．０ｍｏｌ％の範囲で変化し、一般式（II）のｙは８．０〜２．０ｍｏｌ％の範囲で変化する。本発明の１つまたは複数の実施形態において、一般式（Ｉ）および（II）で表される複数の繰り返し単位中のＡｒ１、Ａｒ２、Ａｒ３は互いに同一であってもよいし、異なっていてもよい。
【００６８】
また、芳香族ポリアミドは、自身を構成する成分のうち剛直構造（剛直成分）を８５ｍｏｌ％以上の量で含むことが好ましく、９５ｍｏｌ％以上の量で含むことがより好ましい。剛直構造の量をかかる量で含むことにより、カバー部材１０中における、芳香族ポリアミドの非晶性をより向上させることができる。そのため、得られるカバー部材１０の平面保持性をより優れたものとすることができる。
【００６９】
なお、本明細書中において、剛直構造とは、芳香族ポリアミドを構成する繰り返し単位（モノマー成分）のうち、その主骨格が直線性を有している繰り返し単位のことを言う。具体的には、剛直構造としては、例えば、Ａｒ１、Ａｒ２およびＡｒ３のそれぞれが以下のような上記一般式（Ｉ）および（II）で表される繰り返し単位が挙げられる。
【００７０】
Ａｒ１は、下記一般式（Ａ）および（Ｂ）からなる群から選択される。
【００７１】
【化１４】
2016074894.tif 000016
［ｐ＝４、Ｒ１、Ｒ４、Ｒ５は、それぞれ独立して、水素原子、ハロゲン原子（フッ素原子、塩素原子、臭素原子、およびヨウ素原子）、アルキル基、ハロゲン化アルキル基等の置換アルキル基、ニトロ基、シアノ基、チオアルキル基、アルコキシ基、ハロゲン化アルコキシ基等の置換アルコキシ基、アリール基、ハロゲン化アリール基等の置換アリール基、アルキルエステル基、置換アルキルエステル基、およびこれらの組み合せからなる群から選択され、Ｇ１は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、フェニル基、ビフェニル基、パーフルオロビフェニル基、９，９−ビスフェニルフルオレン基、および置換９，９−ビスフェニルフルオレン基等のアリール基又は置換アリール基である。）からなる群から選択される。］
【００７２】
Ａｒ２は、下記一般式（Ｃ）および（Ｄ）からなる群から選択される。
【００７３】
【化１５】
2016074894.tif 000017
［ｐ＝４、Ｒ６、Ｒ７、Ｒ８は、それぞれ独立して、水素原子、ハロゲン原子（フッ素原子、塩素原子、臭素原子、およびヨウ素原子）、アルキル基、ハロゲン化アルキル基等の置換アルキル基、ニトロ基、シアノ基、チオアルキル基、アルコキシ基、ハロゲン化アルコキシ基等の置換アルコキシ基、アリール基、ハロゲン化アリール基等の置換アリール基、アルキルエステル基、置換アルキルエステル基、およびこれらの組み合せからなる群から選択され、Ｇ２は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、フェニル基、ビフェニル基、パーフルオロビフェニル基、９，９−ビスフェニルフルオレン基、および置換９，９−ビスフェニルフルオレン基等のアリール基又は置換アリール基である。）からなる群から選択される。］、
【００７４】
Ａｒ３は、下記一般式（Ｅ）および（Ｆ）からなる群から選択される。
【００７５】
【化１６】
2016074894.tif 000018
［ｔ＝１〜３、Ｒ９、Ｒ１０、Ｒ１１は、それぞれ独立して、水素原子、ハロゲン原子（フッ素原子、塩素原子、臭素原子、およびヨウ素原子）、アルキル基、ハロゲン化アルキル基等の置換アルキル基、ニトロ基、シアノ基、チオアルキル基、アルコキシ基、ハロゲン化アルコキシ基等の置換アルコキシ基、アリール基、ハロゲン化アリール基等の置換アリール基、アルキルエステル基、置換アルキルエステル基、およびこれらの組み合せからなる群から選択され、Ｇ３は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、フェニル基、ビフェニル基、パーフルオロビフェニル基、９，９−ビスフェニルフルオレン基、および置換９，９−ビスフェニルフルオレン基等のアリール基又は置換アリール基である。）からなる群から選択される。］
【００７６】
さらに、Ａｒ１の具体例としては、例えば、テレフタロイルジクロライド（ＴＰＣ：Terephthaloyl dichloride）由来の構造が挙げられ、Ａｒ２の具体例としては、例えば、４,４’−ジアミノ−２,２’−ビストリフルオロメチルビフェニル（ＰＦＭＢ：4, 4’-Diamino-2, 2’-bistrifluoromethylbihenyl）由来の構造が挙げられ、Ａｒ３の具体例としては、例えば、４，４’−ジアミノジフェン酸（4, 4’-Diaminodiphenic acid）（ＤＡＤＰ）由来の構造、および３，５−ジアミノベンゾイン酸（3, 5-Diaminobenzoic acid）（ＤＡＢ）由来の構造が挙げられる。
【００７７】
また、芳香族ポリアミドは、その数平均分子量（Ｍｎ）が、６．０×１０４以上であることが好ましく、６．５×１０４以上であることがより好ましく、７．０×１０４以上であることがより好ましく、７．５×１０４以上であることがより好ましく、８．０×１０４以上であることがさらに好ましい。また、芳香族ポリアミドは、その数平均分子量が、１．０×１０６以下であることが好ましく、８．０×１０５以下であることがより好ましく、６．０×１０５以下であることがより好ましく、４．０×１０５以下であることがさらに好ましい。上述の条件を満足する芳香族ポリアミドを用いることにより、カバー部材１０において、芳香族ポリアミドをより容易に非晶性の状態とすることができる。
【００７８】
なお、本明細書中において、芳香族ポリアミドの数平均分子量（Ｍｎ）および重量平均分子量（Ｍｗ）は、ゲル浸透クロマトグラフィー（Gel Permeation Chlomatography）にて測定される。
【００７９】
さらに、芳香族ポリアミドの分子量分布（＝Ｍｗ／Ｍｎ）は、５．０以下であることが好ましく、４．０以下であることがより好ましく、３．０以下であることがより好ましく、２．８以下であることがより好ましく、２．６以下であることがより好ましく、２．４以下であることがさらに好ましい。なお、芳香族ポリアミドの分子量分布は、２．０以上であることが好ましい。上述の条件を満足する芳香族ポリアミドを用いることにより、カバー部材１０において、芳香族ポリアミドをより容易に非晶性の状態とすることができる。
【００８０】
また、芳香族ポリアミドは、芳香族ポリアミドを合成した後に沈殿の工程を経ることで得られることが好ましい。沈殿の工程を経て得られた芳香族ポリアミドを用いることにより、カバー部材１０において、芳香族ポリアミドをより容易に非晶性の状態とすることができる。
【００８１】
本実施形態の１つまたは複数の実施形態において、芳香族ポリアミドの末端−ＣＯＯＨ基および末端−ＮＨ２基のいずれかまたは双方は末端封止されている。この末端封止は、層（すなわち、カバー部材１０）の耐熱性向上の観点から好ましい。−ＮＨ２である各末端は、ベンゾイルクロライドを用いた反応によって末端封止することができ、−ＣＯＯＨである各末端は、アニリンを用いた反応によって末端封止することができる。しかしながら、末端封止の方法はこれに限定されない。
【００８２】
［無機フィラー］
また、樹脂組成物には、芳香族ポリアミドに加えて、前述したスマートフォン１００の製造方法において、カバー部材１０を基材５００から剥離させる際に、カバー部材１０に破断が発生しない程度に無機フィラーを含有させてもよい。これにより、カバー部材１０の熱線膨張率を低減させることができる。
この無機フィラーは、特に限定されないが、粒子または繊維で構成されるのが好ましい。
【００８３】
また、無機フィラーの材質は、無機物であれば特に限定されず、例えば、シリカ、アルミナ、酸化チタン等の金属酸化物、マイカ等の鉱物、ガラス、またはこれらの混合物が挙げられ、これらのうちの１種または２種以上を組み合せて用いることができる。なお、ガラスの種類としては、Ｅガラス、Ｃガラス、Ａガラス、Ｓガラス、Ｄガラス、ＮＥガラス、Ｔガラス、低誘電率ガラス、高誘電率ガラス等が挙げられる。
【００８４】
無機フィラーが繊維で構成される場合、前記繊維の平均繊維径は１〜１０００ｎｍであることが好ましい。上述のような平均繊維径を有する繊維で構成される無機フィラーを含む樹脂組成物を用いることによって、カバー部材１０の平面保持性を確実に優れたものとすることができる。
【００８５】
ここで、各繊維は、単繊維で構成されてもよい。この場合、複数の単繊維は、引き揃えられることなく、かつ相互間に芳香族ポリアミドの液状前駆体が入り込むように十分に離隔している。また、この場合、平均繊維径は複数の単繊維の平均径となる。また、各繊維は、複数本の単繊維を束ねてなる糸条で構成されてもよい。この場合、平均繊維径は複数の糸条の径の平均値として定義される。また、カバー部材１０の透明性向上の観点から、前記繊維の平均繊維径は小さいほど好ましく、また、樹脂組成物（芳香族ポリアミド溶液）に含まれる芳香族ポリアミドの屈折率と繊維（無機フィラー）の屈折率とが近いほど好ましい。例えば、繊維に使用する材質と芳香族ポリアミドの５８９ｎｍにおける屈折率の差が０．０１以下の場合は、繊維径に関わらず透明性の高いカバー部材１０を形成することが可能となる。また、平均繊維径の測定方法としては、例えば電子顕微鏡による観察等が挙げられる。
【００８６】
また、無機フィラーが粒子で構成される場合、前記粒子の平均粒子径は１〜１０００ｎｍであることが好ましい。上述のような平均粒子径を有する粒子で構成される無機フィラーを含む樹脂組成物を用いることによって、カバー部材１０の平面保持性を確実に優れたものとすることができる。
ここで、前記粒子の平均粒子径は、平均投影円相当直径のことを言う。
【００８７】
前記粒子の形状は、特に限定されないが、例えば、球状もしくは真球状、ロッド状、平板状、またはこれらの結合形状が挙げられる。このような形状を有する無機フィラーを用いることにより、カバー部材１０の平面保持性を確実に優れたものとすることができる。
【００８８】
また、前記粒子の平均粒子径は小さいほど好ましく、さらに、樹脂組成物（芳香族ポリアミド溶液）に含まれる芳香族ポリアミドの屈折率と粒子（無機フィラー）の屈折率とが近いほど好ましい。これにより、カバー部材１０の透明性のさらなる向上を図ることができる。例えば、粒子に使用する材質と芳香族ポリアミドの５８９ｎｍにおける屈折率の差が０．０１以下の場合は、粒子径に関わらず透明性の高いカバー部材１０を形成することが可能となる。また、平均粒子径の測定方法としては、例えば粒度分布計による測定等が挙げられる。
【００８９】
また、樹脂組成物（芳香族ポリアミド溶液）における固形分中の無機フィラーの割合は、特に限定されないが、１体積％〜５０体積％であることが好ましく、２体積％〜４０体積％であることがより好ましく、３体積％〜３０体積％であることがさらに好ましい。さらに、樹脂組成物（芳香族ポリアミド溶液）における固形分中の芳香族ポリアミドの割合は、特に限定されないが、５０体積％〜９９体積％であることが好ましく、６０〜９８体積％であることがより好ましく、７０〜９７体積％であることがさらに好ましい。
【００９０】
なお、本明細書中において、「固形分」とは、樹脂組成物中の溶剤以外の成分をいう。固形分の体積換算、無機フィラーの体積換算、および／または芳香族ポリアミドの体積換算は、樹脂組成物を調製する際の成分の投入量から算出することができる。または、それらは、樹脂組成物から溶剤を除去することでも算出することができる。
【００９１】
[エポキシ試薬]
また、樹脂組成物中には、必要に応じて、前述したスマートフォン１００の製造方法における樹脂組成物の硬化温度を低下させ、かつ、この樹脂組成物から得られるカバー部材１０の有機溶媒への耐性を向上させる観点から、芳香族ポリアミドに加えて、エポキシ試薬を添加してもよい。また、樹脂組成物中に添加するエポキシ試薬は、多官能エポキシドであることが好ましい。
【００９２】
本発明の１つまたは複数の実施形態において、多官能エポキシドは、２つ以上のグリシジルエポキシ基を含むエポキシド、または２つ以上の脂環式基を含むエポキシドである。
【００９３】
樹脂組成物が多官能エポキシドを含有する場合、多官能エポキシドの含有量は、本発明の１つまたは複数の実施形態において、芳香族ポリアミドの重量に対して約０．１〜１０重量％である。
【００９４】
多官能エポキシドを含有する樹脂組成物は、本発明の１つまたは複数の実施形態において、硬化温度を低くすることができ、限定されない１つまたは複数の実施形態において、樹脂組成物の硬化温度を約２００℃〜約３００℃とすることができる。
また、多官能エポキシドを含有する樹脂組成物は、本発明の１つまたは複数の実施形態において、樹脂組成物から作成されたカバー部材１０に、有機溶媒に対する耐性を付与することができる。該有機溶媒としては、Ｎ−メチル−２−ピロリドン（ＮＭＰ）、Ｎ，Ｎ−ジメチルアセタミド（ＤＭＡｃ）、ジメチルスフホキシド（ＤＭＳＯ）、γ−ブチロラクトン等の極性溶媒が含まれる。
【００９５】
多官能エポキシドを含有する樹脂組成物における硬化温度の低下と有機溶媒に対する耐性向上の効果は、多官能エポキシドによる芳香族ポリアミド分子の架橋であると推測される。多官能エポキシドによる芳香族ポリアミド分子の架橋を促進する観点から、多官能エポキシドを含有する樹脂組成物の芳香族ポリアミドは、本発明の１つまたは複数の実施形態において、その主鎖にフリーのペンダンドカルボキシ基を有することが好ましく、あるいは、カルボキシ基を有するジアミンモノマーを用いて合成されたものであることが好ましい。
【００９６】
本発明の１つまたは複数の実施形態において、多官能エポキシドは、下記一般構造（α）および（β）からなる群から選択される。
【００９７】
【化１７】
2016074894.tif 000019
（ただし、ｌは、グリシジル基の数であり、Ｒは、下記一般式からなる群から選択される。
【００９８】
【化１８】
2016074894.tif 000020
［ｍ＝１〜４、ｎおよびｓは、それぞれ独立した単位の平均数であって、０〜３０であり、Ｒ１２は、それぞれ独立して、水素原子、ハロゲン原子（フッ素原子、塩素原子、臭素原子、およびヨウ素原子）、アルキル基、ハロゲン化アルキル基等の置換アルキル基、ニトロ基、シアノ基、チオアルキル基、アルコキシ基、ハロゲン化アルコキシ基等の置換アルコキシ基、アリール基、ハロゲン化アリール基等の置換アリール基、アルキルエステル基、置換アルキルエステル基、およびこれらの組み合せからなる群から選択され、Ｇ４は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、フェニル基、ビフェニル基、パーフルオロビフェニル基、９，９−ビスフェニルフルオレン基、および置換９，９−ビスフェニルフルオレン基等のアリール基又は置換アリール基である。）からなる群から選択され、Ｒ１３は、水素原子またはメチル基であり、Ｒ１４は、二価有機基である。］。）
【００９９】
【化１９】
2016074894.tif 000021
（ただし、環状構造（cyclic structure）は、下記一般式からなる群から選択される。
【０１００】
【化２０】
2016074894.tif 000022
［Ｒ１５は、炭素数２〜１８を有する二価の炭化水素基であり、該二価の炭化水素基は、直鎖状の基、分枝状の基または環状骨格を有する基であり、ｍおよびｎは、それぞれ独立して、１〜３０の整数であり、ａ、ｂ、ｃ、ｄ、ｅおよびｆは、それぞれ独立した０〜３０の整数である。］。）
【０１０１】
本発明の１つまたは複数の実施形態において、多官能エポキシドは、下記一般構造からなる群から選択される。
【０１０２】
【化２１】
2016074894.tif 000023
（Ｒ１６は、炭素数２〜１８を有する一価の炭化水素基であり、該一価の炭化水素基は、直鎖状の基、分枝状の基または環状骨格を有する基であり、ｔおよびｕは、それぞれ独立して、１〜３０の整数である）。
【０１０３】
また、本発明の１つまたは複数の実施形態において、多官能エポキシドとしては、具体的には、
【０１０４】
【化２２】
2016074894.tif 000024
ジグリシジル１，２−シクロヘキサンジカルボキシレート（Diglycidyl 1,2-cyclohexanedicarboxylate）(DG)
【０１０５】
【化２３】
2016074894.tif 000025
トリグリシジルイソシアヌレート（Triglycidyl isocyanurate）(TG)
【０１０６】
【化２４】
2016074894.tif 000026
テトラグリシジル４，４’−ジアミノフェニルメタン（Tetraglycidyl 4, 4’-diaminophenyl methane）(TTG)
【０１０７】
【化２５】
2016074894.tif 000027
（３，３’，４，４’−ジエポキシ）ビシクロヘキシル（(3,3’, 4,4’-diepoxy) bicyclohexyl）
が挙げられ、その他にも、
【０１０８】
【化２６】
2016074894.tif 000028
等が挙げられる。
【０１０９】
［その他の成分］
さらに、樹脂組成物には、必要に応じて、カバー部材１０の機能が損なわれない程度、特に、カバー部材１０の平面保持性が低下しない程度において、酸化防止剤、紫外線吸収剤、染顔料、他の無機フィラー等の充填剤等を含んでいてもよい。
【０１１０】
［固形分の含有量］
さらに、樹脂組成物中における固形分の含有量は、１体積％以上であることが好ましく、２体積％以上であることがより好ましく、３体積％以上であることがさらに好ましい。また、樹脂組成物中における固形分の含有量は、４０体積％以下であることが好ましく、３０体積％以下であることがより好ましく、２０体積％以下であることがさらに好ましい。樹脂組成物中における固形分の含有量を上述の範囲内に設定することにより、樹脂組成物から得られるカバー部材１０において、芳香族ポリアミドを確実に非晶性の状態とすることができる。
【０１１１】
［溶剤］
溶剤（溶媒）は、芳香族ポリアミド等のポリマーを溶解し得るように選択され、これにより、樹脂組成物をワニス状（液状）とするために用いられる。
【０１１２】
本発明の１つまたは複数の実施形態において、芳香族ポリアミドの溶剤に対する可溶性向上の観点から、溶剤は極性溶剤または１つ以上の極性溶剤を含む混合溶剤であることが好ましい。本発明の１つまたは複数の実施形態において、芳香族ポリアミドの溶剤に対する可溶性向上およびカバー部材１０と基材５００との間の密着性向上の観点から、溶剤は、クレゾール；Ｎ，Ｎ−ジメチルアセトミド（ＤＭＡｃ）；Ｎ−メチル−２−ピロリジノン（ＮＭＰ）；ジメチルスルホキシド（ＤＭＳＯ）；１，３−ジメチル−イミダゾリジノン（ＤＭＩ）；Ｎ，Ｎ−ジメチルホルムアミド（ＤＭＦ）；ブチルセロソルブ（ＢＣＳ）；γ−ブチロラクトン（ＧＢＬ）；もしくはクレゾール、Ｎ，Ｎ−ジメチルアセトミド（ＤＭＡｃ）、Ｎ−メチル−２−ピロリジノン（ＮＭＰ）、ジメチルスルホキシド（ＤＭＳＯ）；１，３−ジメチル−イミダゾリジノン（ＤＭＩ）、Ｎ，Ｎ−ジメチルホルムアミド（ＤＭＦ）、ブチルセロソルブ（ＢＣＳ）、γ−ブチロラクトン（ＧＢＬ）の少なくとも１つを含む混合溶剤；これらの組み合わせ；またはこれらの極性溶剤を少なくとも１つ含む混合溶剤であることが好ましい。
【０１１３】
［樹脂組成物の製造方法］
以上のような樹脂組成物は、例えば、下記の工程（ａ）〜（ｅ）を含む製造方法を用いて製造することができる。
なお、以下では、エポキシ基と反応可能な１つ以上の官能基を含む芳香族ポリアミドを用い、樹脂組成物中に無機フィラーが含まれる場合について説明する。
ただし、樹脂組成物は、下記の製造方法で製造されたものに限定されるものではない。
【０１１４】
工程（ａ）は、少なくとも１つの芳香族ジアミンを溶剤に溶解させることにより、溶液（混合物）を得るために実行される。工程（ｂ）は、溶液（溶剤）内において、少なくとも１つの芳香族ジアミンを少なくとも１つの芳香族ジカルボン酸ジクロライドと反応させることにより、遊離塩酸と芳香族ポリアミドとを得るために実行される。工程（ｃ）は、遊離塩酸と捕獲試薬との反応によって、溶液中から、遊離塩酸を除去するために実行される。工程（ｄ）は、無機フィラーを溶液中に添加するために実行される。工程（ｅ）は任意の（選択的な）工程であって、多官能エポキシドを溶液中に添加するために実行される。
【０１１５】
樹脂組成物（芳香族ポリアミド溶液）を製造する手順の１つまたは複数の実施形態において、芳香族ジカルボン酸ジクロライドとしては、例えば、下記一般式で表される化合物が挙げられる。
【０１１６】
【化２７】
2016074894.tif 000029
ｐ＝４、Ｒ１、Ｒ４、Ｒ５は、それぞれ独立して、水素原子、ハロゲン原子（フッ素原子、塩素原子、臭素原子、およびヨウ素原子）、アルキル基、ハロゲン化アルキル基等の置換アルキル基、ニトロ基、シアノ基、チオアルキル基、アルコキシ基、ハロゲン化アルコキシ基等の置換アルコキシ基、アリール基、ハロゲン化アリール基等の置換アリール基、アルキルエステル基、置換アルキルエステル基、およびこれらの組み合せからなる群から選択され、Ｇ１は、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、フェニル基、ビフェニル基、パーフルオロビフェニル基、９，９−ビスフェニルフルオレン基、および置換９，９−ビスフェニルフルオレン基等のアリール基又は置換アリール基である。）からなる群から選択される。
【０１１７】
以上のような芳香族ジカルボン酸ジクロライドとしては、具体的には、下記の化合物が挙げられる。
【０１１８】
【化２８】
2016074894.tif 000030
テレフタロイルジクロライド（Terephthaloyl dichloride）（ＴＰＣ）
【０１１９】
【化２９】
2016074894.tif 000031
イソフタロイルジクロライド（Isophthaloyl dichloride）（ＩＰＣ）
【０１２０】
【化３０】
2016074894.tif 000032
４，４’−ビフェニルジカルボニルジクロライド（4, 4’-Biphenyldicarbonyl dichloride）(ＢＰＤＣ)
【０１２１】
樹脂組成物を製造する方法の１つまたは複数の実施形態において、芳香族ジアミンは、例えば、下記一般式で表される化合物が挙げられる。
【０１２２】
【化３１】
2016074894.tif 000033
ここで、ｐ＝４、ｍ＝１または２、ｔ＝１〜３、Ｒ６、Ｒ７、Ｒ８、Ｒ９、Ｒ１０、Ｒ１１は、それぞれ独立して、水素原子、ハロゲン原子（フッ素原子、塩素原子、臭素原子、およびヨウ素原子）、アルキル基、ハロゲン化アルキル基等の置換アルキル基、ニトロ基、シアノ基、チオアルキル基、アルコキシ基、ハロゲン化アルコキシ基等の置換アルコキシ基、アリール基、ハロゲン化アリール基等の置換アリール基、アルキルエステル基、置換アルキルエステル基、およびこれらの組み合せからなる群から選択され、各Ｒ６は同一であっても、異なっていてもよく、各Ｒ７はそれぞれ同一であっても、異なっていてもよく、各Ｒ８はそれぞれ同一であっても、異なっていてもよく、各Ｒ９はそれぞれ同一であっても、異なっていてもよく、各Ｒ１０はそれぞれ同一であっても、異なっていてもよく、各Ｒ１１はそれぞれ同一であっても、異なっていてもよく、Ｇ２およびＧ３は、それぞれ独立して、共有結合、ＣＨ２基、Ｃ（ＣＨ３）２基、Ｃ（ＣＦ３）２基、Ｃ（ＣＸ３）２基（但しＸはハロゲン原子である。）、ＣＯ基、Ｏ原子、Ｓ原子、ＳＯ２基、Ｓｉ（ＣＨ３）２基、９，９−フルオレン基、置換９，９−フルオレン基、およびＯＺＯ基（但しＺは、フェニル基、ビフェニル基、パーフルオロビフェニル基、９，９−ビスフェニルフルオレン基、および置換９，９−ビスフェニルフルオレン基等のアリール基又は置換アリール基である。）からなる群から選択される。
【０１２３】
以上のような芳香族ジアミンとしては、具体的には、下記の化合物が挙げられる。
【０１２４】
【化３２】
2016074894.tif 000034
４,４’−ジアミノ−２,２’−ビストリフルオロメチルビフェニル（4, 4’-Diamino-2, 2’-bistrifluoromethylbiphenyl）（ＰＦＭＢ）
【０１２５】
【化３３】
2016074894.tif 000035
９，９−ビス（４−アミノフェニル）フルオレン（9, 9-Bis(4-aminophenyl)fluorine）（ＦＤＡ）
【０１２６】
【化３４】
2016074894.tif 000036
９，９−ビス（３−フルオロ−４−アミノフェニル）フルオレン（9,9-Bis(3-fluoro-4-aminophenyl)fluorine）（ＦＦＤＡ）
【０１２７】
【化３５】
2016074894.tif 000037
４，４’−ジアミノジフェン酸（4, 4’-Diaminodiphenic acid）（ＤＡＤＰ）
【０１２８】
【化３６】
2016074894.tif 000038
３，５−ジアミノベンゾイン酸（3, 5-Diaminobenzoic acid）（ＤＡＢ）
【０１２９】
【化３７】
2016074894.tif 000039
４，４’−ジアミノ−２，２’−ビストリフルオロメトキシビフェニル（4,4’-Diamino-2,2’-bistrifluoromethoxylbiphenyl）（ＰＦＭＯＢ）
【０１３０】
【化３８】
2016074894.tif 000040
４，４’−ジアミノ−２，２’−ビストリフルオロメチルジフェニルエーテル（4,4’-Diamino-2,2’-bistrifluoromethyldiphenyl ether）（６ＦＯＤＡ）
【０１３１】
【化３９】
2016074894.tif 000041
ビス（４−アミノ−２−トリフルオメチルフェニルオキシル）ベンゼン（Bis(4-amino-2-trifluoromethylphenyloxyl) benzene）（６ＦＯＱＤＡ）
【０１３２】
【化４０】
2016074894.tif 000042
ビス（４−アミノ−２−トリフルオロメチルフェニルオキシル）ビフェニル（Bis(4-amino-2-trifluoromethylphenyloxyl) biphenyl）（６ＦＯＢＤＡ）
【０１３３】
【化４１】
2016074894.tif 000043
４，４’−ジアミノジフェニルスルホン（4,4’-Diaminodiphenyl sulfone）（ＤＤＳ）
【０１３４】
なお、ジアミノジフェニルスルホンは、上記式のような４，４’− ジアミノジフェニルスルホン（4,4’-Diaminodiphenyl sulfone）であってもよいし、３，３’− ジアミノジフェニルスルホン（3,3’-Diaminodiphenyl sulfone）または２，２’− ジアミノジフェニルスルホン（2,2’-Diaminodiphenyl sulfone）であってもよい。
【０１３５】
樹脂組成物を製造する方法の１つまたは複数の実施形態において、芳香族ジアミンに含まれるエポキシ基と反応可能な官能基の量は、芳香族ジアミンの全量に対して約１ｍｏｌ％より多く、約１０ｍｏｌ％より少ない。樹脂組成物を製造する方法の１つまたは複数の実施形態において、芳香族ジアミンに含まれるエポキシ基と反応可能な官能基は、カルボキシル基である。樹脂組成物を製造する方法の１つまたは複数の実施形態において、芳香族ジアミンの１つは、４，４’−ジアミノジフェン酸または３，５−ジアミノベンゾイン酸である。樹脂組成物を製造する方法の１つまたは複数の実施形態において、芳香族ジアミンに含まれるエポキシ基と反応可能な官能基は、ヒドロキシル基である。
【０１３６】
樹脂組成物を製造する方法の１つまたは複数の実施形態において、芳香族ポリアミドは、溶液（溶剤）中において縮合重合を介して精製される。ここで、反応中に発生した塩酸は、酸化プロピレン（ＰｒＯ）のような捕獲試薬によって捕獲される。
本発明の１つまたは複数の実施形態において、塩酸と捕獲試薬との反応から揮発性生成物が産出される。
【０１３７】
本発明の１つまたは複数の実施形態において、本方法で得られる樹脂組成物を好適に使用する観点から、捕獲試薬は、酸化プロピレンである。本発明の１つまたは複数の実施形態において、捕獲試薬は、工程（ｃ）の前またはその最中に溶液に添加される。工程（ｃ）の前またはその最中に捕獲試薬を溶液に添加することにより、工程（ｃ）後の溶液内での芳香族ポリアミドの凝縮の発生や粘性度の増大を低減させることができ、これにより、樹脂組成物の生産性を向上させることができる。捕獲試薬が酸化プロピレンのような有機試薬である場合、これら効果が特に顕著になる。
【０１３８】
本発明の１つまたは複数の実施形態において、カバー部材１０の耐熱性向上の観点から、本方法は、さらに、芳香族ポリアミドの末端−ＣＯＯＨ基および末端−ＮＨ２基の一方または双方を末端封止する工程を含む。−ＮＨ２である各末端は、ベンゾイルクロライドを用いた反応によって末端封止することができ、−ＣＯＯＨである各末端は、アニリンを用いた反応によって末端封止することができる。しかしながら、末端封止の方法はこれに限定されない。
【０１３９】
本発明の１つまたは複数の実施形態において、多官能エポキシドは、フェノールエポキシドおよび環状脂肪族エポキシドからなる群から選択される。本発明の１つまたは複数の実施形態において、多官能エポキシドは、ジグリシジル１，２−シクロヘキサンカルボキシレート、トリグリシジルイソシアヌル、テトラグリシジル４，４’−ジアミノフェニルメタン、２，２−ビス（４−グリシジルオキシルフェニル）プロパン、およびこれらの高分子量同族体、ノボラックエポキシド、７Ｈ−［１，２−ｂ：５，６−ｂ’］ビスオキシレンオクタハイドロ、およびエポキシシクロヘキシルメチル３，４−エポキシシクロヘキサンカルボキシレートからなる群から選択される。本発明の１つまたは複数の実施形態において、多官能エポキシドの量は、芳香族ポリアミドの重量の約２〜１０％である。
【０１４０】
本発明の１つまたは複数の実施形態において、本方法で得られる樹脂組成物を好適に使用する観点から、芳香族ポリアミドは、最初に、無機フィラーおよび／または多官能エポキシドを添加する前の溶液から沈殿により分離され、その後、新たな溶剤へ再溶解される。
【０１４１】
沈殿および再溶解は通常の方法で行うことができる。本発明の１つまたは複数の実施形態において、沈殿および再溶解は、例えば、芳香族ポリアミドを含む溶液をメタノール、エタノール、イソプロピルアルコール等へ添加することにより、芳香族ポリアミド沈殿させ、芳香族ポリアミドを回収および洗浄した後、新たな溶剤に溶解するにより実行される。
芳香族ポリアミドを再溶解するための溶剤としては、前述したのと同様の溶剤を使用することができる。
【０１４２】
本発明の１つまたは複数の実施形態において、本方法で得られる樹脂組成物を好適に使用する観点から、無機塩を含まないよう樹脂組成物が製造される。
以上のような工程を経ることにより樹脂組成物を製造することができる。
【０１４３】
また、上述のような工程を経て得られた樹脂組成物を用いて形成されるカバー部材１０は、芳香族ポリアミドを含有し、この芳香族ポリアミドが非晶性の状態でカバー部材１０中に含まれる。そのため、カバー部材１０は、平面保持性に優れたものとなる。このカバー部材１０の平面保持性は、例えば、カバー部材１０の引張弾性率およびループスティフネステスタ法にて得られるループスティフネス値のうちの少なくとも一方により評価することができる。
【０１４４】
ここで、平面保持性の評価に引張弾性率を用いる場合、カバー部材１０は、その引張弾性率が４ＧＰａ以上であることが好ましく、５ＧＰａ以上１６ＧＰａ以下であることがより好ましく、６ＧＰａ以上１２ＧＰａ以下であることがさらに好ましい。カバー部材１０の引張弾性率が前記範囲内であることで、カバー部材１０の平面保持性が優れたものであると言うことができる。その結果、カバー部材１０を、カバー部材１０上へのタッチ操作に対する長期耐久性に優れたものとすることができる。
【０１４５】
なお、カバー部材１０の引張弾性率は、ＪＩＳ  Ｋ  ６２５１に準拠して、以下のようにして求めることができる。
まず、カバー部材１０を、打ち抜き刃を用いて打ち抜くことで、平行部分幅１０ｍｍ、長さ４０ｍｍ、初期の標線間距離（つかみ具間距離）９０ｍｍのダンベル状試験片を用意する。次に、ダンベル状試験片について、初期の厚さを測定した後、オートグラフ精密万能試験機（島津製作所社製、オートグラフ ＡＧ―X）を用いて、試験片を１０ｍｍ／分の速度で引っ張り、伸びが０．５％から１％の間の傾きから引張弾性率を算出することができる。なお、伸びは、（伸び）＝（つかみ具間移動距離）／（つかみ具間初期距離）×１００の式により求められる値である。
【０１４６】
また、平面保持性の評価にループスティフネス値を用いる場合、カバー部材１０は、そのループスティフネス値が５ｇ／２５ｍｍ以上であることが好ましく、６ｇ／２５ｍｍ以上１３ｇ／２５ｍｍ以下であることがより好ましく、７ｇ／２５ｍｍ以上１１ｇ／２５ｍｍ以下であることがさらに好ましい。カバー部材１０のループスティフネス値が前記範囲内であることで、カバー部材１０の平面保持性が優れたものであると言うことができる。その結果、カバー部材１０を、カバー部材１０上へのタッチ操作に対する長期耐久性に優れたものとすることができる。
【０１４７】
なお、カバー部材１０のループスティフネス値は、以下に示すループスティフネステスタ法を用いて求めることができる。
まず、２５ｍｍ×１１０ｍｍの大きさのカバー部材１０を試験片として用意する。次に、この試験片の両端を挟むことで周長５５ｍｍのループとした後、試験温度２３±５℃の雰囲気下で、前記両端の反対側から前記ループに荷重を掛けて、３．５ｍｍ／ｓｅｃの押し込み速度で押し込むループスティフネステスタ法を実施する。前記ループの縦の内径が５ｍｍ押し込まれた際の荷重の大きさを、０秒、１０秒、３０秒、１分、３分、５分と計測し、その最大値をループスティフネス値Ｍ［ｇ／２５ｍｍ］として求めることができる。
【０１４８】
また、カバー部材１０のヘイズ値は、５％以下であることが好ましく、３％以下であることがより好ましく、０．０１％以上１％以下であることがさらに好ましい。上述のような関係を満足するようカバー部材１０を形成することによって、カバー部材１０を透過する光のちらつきを小さくすることができ、光がカバー部材１０を透過する際における光の取り出し効率を優れたものとすることができ、カバー部材１０を透過する光の透過率の向上が図られる。
【０１４９】
この光の透過率は、具体的には、カバー部材１０の波長４００ｎｍにおける全光線透過率が６５％以上であることが好ましく、７０％以上９９％以下であることがより好ましく、７５％以上９５％以下であることがさらに好ましく、８０％以上９３％以下であることが特に好ましい。カバー部材１０の全光線透過率を上述のような範囲内に設定することで、カバー部材１０を優れた光の取り出し効率を有するものと言うことができる。本発明によれば、カバー部材１０は非晶性の芳香族ポリアミドを含有するので、かかる範囲内の全光線透過率を有するカバー部材１０を容易に得ることができる。
【０１５０】
また、カバー部材１０は、その熱膨張係数（ＣＴＥ）が１００．０ｐｐｍ／Ｋ以下であることが好ましく、８０ｐｐｍ／Ｋ以下であることがより好ましく、６０ｐｐｍ／Ｋ以下であることがより好ましく、４０ｐｐｍ／Ｋ以下であることがさらに好ましい。なお、カバー部材１０のＣＴＥは、熱機械分析装置（ＴＭＡ）にて測定することができる。
【０１５１】
ＣＴＥを前記範囲内とすることにより、基材５００とカバー部材１０とを備える基板において、反りが生じるのを的確に抑制または防止することができる。そのため、かかる基板を用いて得られる、スマートフォン１００の歩留まりを向上させることができる。
【０１５２】
また、カバー部材１０の平均厚さは、０．１μｍ以上１０００μｍ以下であることが好ましく、１μｍ以上１００μｍ以下であることがより好ましく、５μｍ以上５５μｍ以下であることがさらに好ましい。上述のような平均厚さを有するカバー部材１０を用いることにより、スマートフォン１００におけるカバー部材１０としての機能を確実に発揮させることができるとともに、カバー部材１０におけるクラック等の発生を的確に抑制または防止することができる。
【０１５３】
なお、本実施形態では、カバー部材１０が非晶性の芳香族ポリアミドを含有する基材（樹脂フィルム）で構成されていたが、これに限定されない。本発明のカバー部材は、かかる基材とこの基材上に設けられたハードコート層のような保護層とで構成することもできる。
【０１５４】
また、本発明の電子機器は、スマートフォン１００に適用するのみならず、例えば、携帯電話、音楽プレーヤ、タブレットおよび電子ペーパー等に適用することもできる。
【０１５５】
さらに、本発明の電子機器が、例えば、表示素子３として有機ＥＬディスプレイを有する場合、かかる電子機器はタッチパネル２、有機ＥＬディスプレイおよび回路基板５を備える積層体を、２つのカバー部材１０で挾持することで作製することができる。この場合、フレキシブル性を備えるタッチパネル２および回路基板５を用意すれば、本発明のカバー部材１０および有機ＥＬディスプレイがフレキシブル性を備えるため、電子機器自体もフレキシブル性を備えることができる。すなわち、本発明のカバー部材１０を、フレキシブル性を有する電子機器における表面を保護するフィルム状表面保護材として用いることができる。
【０１５６】
以上、本発明のカバー部材および電子機器を実施形態に基づいて説明したが、本発明はこれらに限定されるものではなく、例えば、本発明のカバー部材および電子機器において、各構成は、同様の機能を発揮し得る任意のものと置換することができ、あるいは、任意の構成のものを付加することができる。
【実施例】
【０１５７】
以下、実施例に基づいて本発明をより具体的に説明する。
１．カバー部材の形成
【０１５８】
［実施例１］
［カバー部材（樹脂フィルム）の形成］
TPC, IPC, PFMB,およびDAB（モル比は、TPC / IPC / PFMB / DAB＝70% / 30% / 95% / 5% ）を共重合することにより芳香族ポリアミドを合成し、この芳香族ポリアミドを溶剤に溶解することにより溶液を得た後、TG (triglycidyl isocyanurate)を芳香族ポリアミドに対して１．２重量％の量で溶液に添加して樹脂組成物を調製した。その後、かかる樹脂組成物を用いて、３つのカバー部材（樹脂フィルム）を形成した。
【０１５９】
具体的には、各カバー部材を、次のようにして得た。
まず、樹脂組成物を平坦なガラス基板（１０ｃｍ ｘ １０ｃｍ、Corning Inc., U.S.A社製、「EAGLE XG」）上にスピンコート法により塗布した。
次に、樹脂組成物を、６０℃で１８０分以上乾燥したのち、温度を６０℃から２２０℃に昇温し、真空又は不活性雰囲気下で３０分間２２０℃を維持することで樹脂組成物を硬化処理した。これにより、ガラス基板上にカバー部材を形成した。
【０１６０】
次に、カバー部材側から、ガラス基板とカバー部材との界面に、パルス発振型のエキシマレーザーを照射することにより、ガラス基板上からカバー部材を剥離した。
なお、３つのカバー部材の平均厚さを、接触式デジタルセンサ（ＧＴ２シリーズ、キーエンス製）を用いてそれぞれ測定し、これらの平均値を求めたところ、５３．４μｍであった。
【０１６１】
［実施例２］
次のようにして調製した樹脂組成物を用いた以外は、前記実施例１と同様にして、３つのカバー部材を得た。
TPC, IPC, およびPFMB（モル比は、TPC / IPC / PFMB ＝70% / 30% / 100% ）を共重合することにより芳香族ポリアミドを合成し、この芳香族ポリアミドを溶剤に溶解することにより溶液を得た後、TG (triglycidyl isocyanurate)を芳香族ポリアミドに対して５重量％の量で溶液に添加して樹脂組成物を調製した。
なお、３つのカバー部材の平均厚さを、接触式デジタルセンサ（ＧＴ２シリーズ、キーエンス製）を用いてそれぞれ測定し、これらの平均値を求めたところ、５０．３μｍであった。
【０１６２】
［実施例３］
次のようにして調製した樹脂組成物を用いた以外は、前記実施例１と同様にして、３つのカバー部材を得た。
TPC, PFMB, FDAおよびDAB（モル比は、TPC / PFMB / FDA / DAB ＝100% / 80% / 15% / 5% ）で共重合することにより芳香族ポリアミドを合成し、この芳香族ポリアミドを溶剤に溶解することにより溶液を得た後、TG (triglycidyl isocyanurate)を芳香族ポリアミドに対して１．１重量％の量で溶液に添加して樹脂組成物を調製した。
なお、３つのカバー部材の平均厚さを、接触式デジタルセンサ（ＧＴ２シリーズ、キーエンス製）を用いてそれぞれ測定し、これらの平均値を求めたところ、４８．０μｍであった。
【０１６３】
［比較例１］
ポリエーテルサルホン樹脂フィルム（住友ベークライト社製、「スミライトＦＳ−１３００」）で構成される３つのカバー部材を用意した。
なお、３つのカバー部材の平均厚さを、接触式デジタルセンサ（ＧＴ２シリーズ、キーエンス製）を用いてそれぞれ測定し、これらの平均値を求めたところ、５１．０μｍであった。
【０１６４】
［比較例２］
ポリカーボネート樹脂フィルム（住友ベークライト社製）で構成される３つのカバー部材を用意した。
なお、３つのカバー部材の平均厚さを、接触式デジタルセンサ（ＧＴ２シリーズ、キーエンス製）を用いてそれぞれ測定し、これらの平均値を求めたところ、５０．２μｍであった。
【０１６５】
２．評価
各実施例および比較例のカバー部材を、以下の方法で評価した。
【０１６６】
［引張弾性率］
カバー部材の引張弾性率は、以下のように算出した。まず、カバー部材を、打ち抜き刃を用いて打ち抜くことで、平行部分幅１０ｍｍ、長さ４０ｍｍ、初期の標線間距離（つかみ具間距離）９０ｍｍのダンベル状試験片を用意した。次に、ダンベル状試験片について、初期の厚さを測定した後、オートグラフ精密万能試験機（島津製作所社製、オートグラフ ＡＧ−X）を用いて、試験片を１０ｍｍ／分の速度で引っ張り、伸びが０．５％から１％の間の傾きから引張弾性率を算出した。なお、伸びは、（伸び）＝（つかみ具間移動距離）／（つかみ具間初期距離）×１００の式により求められる値である。
【０１６７】
なお、各実施例および比較例のカバー部材の引張弾性率は、各実施例および比較例の３つのカバー部材において引張弾性率を測定し、これらの平均値を求めることにより得た。
【０１６８】
［ループスティフネス値］
カバー部材のループスティフネス値Ｍ［ｇ／２５ｍｍ］は、以下のように算出した。まず、２５ｍｍ×１１０ｍｍの大きさのカバー部材を試験片として用意した。次に、この試験片の両端を挟むことで周長５５ｍｍのループとした後、試験温度２３±５℃の雰囲気下で、前記両端の反対側から前記ループに荷重を掛けて、３．５ｍｍ／ｓｅｃの押し込み速度で押し込むループスティフネステスタ法を実施した。ループの縦の内径が５ｍｍ押し込まれた際の荷重の大きさを０秒、１０秒、３０秒、１分、３分、５分にて計測し、その最大値からループスティフネス値Ｍ［ｇ／２５ｍｍ］を求めた。
【０１６９】
なお、各実施例および比較例のカバー部材のループスティフネス値は、各実施例および比較例の３つのカバー部材においてループスティフネス値を測定し、これらの平均値を求めることにより得た。
【０１７０】
［全光線透過率（波長４００ｎｍ）］
カバー部材の波長４００ｎｍの全光線透過率は、分光光度計（N-670, JASCO製）を用いて測定した。
なお、各実施例および比較例のカバー部材の全光線透過率は、各実施例および比較例の３つのカバー部材において全光線透過率を測定し、これらの平均値を求めることにより得た。
【０１７１】
［ヘイズ値］
カバー部材のヘイズ値は、以下のように算出した。具体的には、ヘイズメーター（NDH-2000、日本電色社製）を用い、D線（ナトリウム線）におけるヘイズ値を測定した。
なお、各実施例および比較例のカバー部材のヘイズ値は、各実施例および比較例の３つのカバー部材においてヘイズ値を測定し、これらの平均値を求めることにより得た。
【０１７２】
［耐薬品性］
カバー部材の耐薬品性は、以下のようにして評価した。具体的には、ｎ−メチル−２−ピロリドン（ＮＭＰ）中にカバー部材を室温で３０分間浸漬し、その後、カバー部材の溶解および膨潤の有無を顕微鏡（倍率：２００倍）にて確認し、これらのうちの双方が認められない場合を○とし、少なくとも一方が認められた場合を×として評価した。
なお、各実施例および比較例の３つのカバー部材の耐薬品性を評価した。
【０１７３】
以上のようにして得られた各実施例および比較例のカバー部材における各評価結果を、それぞれ、下記の表１に示す。
【０１７４】
【表１】
2016074894.tif 000044
【０１７５】
表１に示すように、各実施例のカバー部材の引張弾性率およびループスティフネス値は、それぞれ、４ＧＰａ以上および５ｇ／２５ｍｍ以上であった。これらの値は、カバー部材が良好な平面保持性を有することを意味する。また、各実施例におけるカバー部材の溶解および膨潤は認められず、カバー部材は優れた耐薬品性を示した。
【０１７６】
これに対して、各比較例のカバー部材の引張弾性率およびループスティフネス値は、それぞれ、４ＧＰａ未満および５ｇ／２５ｍｍ未満であった。これらの値は、カバー部材が低い平面保持性を有することを意味する。また、各比較例におけるカバー部材の溶解および膨潤の双方が認められ、カバー部材は耐薬品性に劣るものであった。
【０１７７】
また、各実施例のカバー部材のヘイズ値および波長４００ｎｍの全光線透過率は、それぞれ、各比較例のカバー部材と同様に、５％以下および６５％以上であった。これは、各実施例のカバー部材が十分な光透過性を発揮することを意味する。
このように、各実施例のカバー部材は、優れた特性（引張弾性率、ループスティフネス値、ヘイズ値および波長４００ｎｍの全光線透過率）を良好なバランスで備えていた。
【図１】
2016074894.tif 000054
【図２】
2016074894.tif 000055
【図３】
2016074894.tif 000056
【図４】
2016074894.tif 000057